(57)【要約】      （修正有）【課題】歪みの少ない高強度な三層パネルを提供する。【解決手段】ともに同厚同素材であるひき板を幅はぎした第一パネルおよび第三パネルを、ひき板向きを同方向にして重ね、その間に、第一パネルおよび第三パネルとは異なる素材である互いに同厚のひき板を幅はぎした第二パネルを、ひき板向きを第一パネルおよび第三パネルに直交して挟み、パネル間を接着する。【選択図】図１
0003189600.tif 000002
【実用新案登録請求の範囲】
【請求項１】
ともに同厚同素材であるひき板を幅はぎした第一パネルおよび第三パネルを、ひき板向きを同方向にして重ね、その間に、第一パネルおよび第三パネルとは異なる素材である互いに同厚のひき板を幅はぎした第二パネルを、ひき板向きを第一パネルおよび第三パネルに直交して挟み、パネル間を接着したことを特徴とする三層パネル。
【請求項２】
第一パネルおよび第三パネルのひき板長さを２５００ｍｍ以上としたことを特徴とする請求項１に記載の三層パネル。
【請求項３】
素材を、杉、桧、赤松または黒松から選択したことを特徴とする請求項１または２に記載の三層パネル。
【請求項４】
第一パネルおよび第三パネルの素材を桧、第二パネルの素材を杉、または、第一パネルおよび第三パネルの素材を杉、第二パネルの素材を桧としたことを特徴とする請求項１または２に記載の三層パネル。
【考案の詳細な説明】
【技術分野】
【０００１】
本考案は、異なる木材を用いた三層パネルに関し、特に、耐力壁、フローリング、室内間仕切、パーティション、建具素材に好適な高強度、低歪の三層パネルに関する。
【背景技術】
【０００２】
従来から存在する集成材は、小さな板を接着剤で貼り合わせ、一定の面積を有する板、場合により柱とした人工木材である。そして、厚みをもたせる場合、適宜複数層を接着し各種の建築場面で用いられている。
【０００３】
しかしながら、従来の技術では以下の問題点があった。
従来の集成材は、表に表れる意匠を考慮し、同素材（同種の木材）を接着したものであり、複数層を貼り合わせたものについても、基本的に同素材のパネルを接着して厚みを稼いだものであり、無垢材の代替素材、安価な素材という位置づけに過ぎなかった。
【先行技術文献】
【特許文献】
【０００４】
【特許文献１】特開２０１２−１１１１２９号公報
【特許文献２】実公昭６１−３４０８２号公報
【考案の概要】
【考案が解決しようとする課題】
【０００５】
本考案は上記に鑑みてなされたものであって、歪みの少ない高強度な三層パネルを提供することを目的とする。
【課題を解決するための手段】
【０００６】
請求項１に記載の三層パネルは、ともに同厚同素材であるひき板を幅はぎした第一パネルおよび第三パネルを、ひき板向きを同方向にして重ね、その間に、第一パネルおよび第三パネルとは異なる素材である互いに同厚のひき板を幅はぎした第二パネルを、ひき板向きを第一パネルおよび第三パネルに直交して挟み、パネル間を接着したことを特徴とする。
【０００７】
すなわち、請求項１に係る考案は、ブロック材より縦方向に長尺である幅はぎを用いた直交積層構造により、歪みの少ない高強度な三層パネルを提供できる。また、第一および第三層を同厚としていることにより同一製造ラインを用いることができ生産効率が向上し安価な三層パネルを提供できる。また、中間層である第二層が第一および第三層と異なる素材であるので、接着性や強度性能を向上させることも可能となる。
【０００８】
ひき板の幅は同一とする必要はないが、概ね同幅とすることにより木調が整う。第一層（または第三層）と第二層の厚みは必ずしも同厚とする必要はないが、同厚とすることにより、第一層（または第三層）と同一製造ラインを用いて第二パネルを製造できて、生産効率を向上させることができ、より安価に三層パネルを提供可能となる。
【０００９】
請求項２に記載の三層パネルは、請求項１に記載の三層パネルにおいて、第一パネルおよび第三パネルのひき板長さを２５００ｍｍ以上としたことを特徴とする。
【００１０】
すなわち、請求項２に係る考案は、長尺とすることにより、近年需要のおおきな、天井の高い住宅等に好適な三層パネルを提供することができる。
【００１１】
請求項３に記載の三層パネルは、請求項１または２に記載の三層パネルにおいて、素材を、杉、桧、赤松または黒松から選択したことを特徴とする。
【００１２】
すなわち、請求項３に係る考案は、同素材の直交積層構造とするより歪みないし狂いの少ない、好適な組合せとして三層パネルを提供することができる。特に、杉や桧は多数植樹されているため、間伐材の利用も促進し、持続的かつ好適な植樹環境の実現に資する。
【００１３】
請求項４に記載の三層パネルは、請求項１または２に記載の三層パネルにおいて、第一パネルおよび第三パネルの素材を桧、第二パネルの素材を杉、または、第一パネルおよび第三パネルの素材を杉、第二パネルの素材を桧としたことを特徴とする。
【００１４】
すなわち、請求項４に係る考案は、産出間伐材の現状を鑑み、好適な組合せ、かつ、高強度低歪みの三層パネルを提供できる。
【考案の効果】
【００１５】
本考案によれば、歪みの少ない高強度な三層パネルを提供することができる。
【図面の簡単な説明】
【００１６】
【図１】三層パネルの構造を示した説明図である。
【考案を実施するための形態】
【００１７】
以下、本考案の実施の形態を図面を参照しながら詳細に説明する。
ここでは、第一および第三層に桧パネル、中間層である第二層に杉パネルを用いる例を説明する。
【００１８】
桧材は間伐材を用い、縦３０００ｍｍ、厚み１２ｍｍのひき板を用意し、まず、幅はぎする。すなわち、長辺の側面同士を接着し、第一パネルおよび第三パネルを製作する。このとき、個々のひき板の幅を揃えて全体で４５０ｍｍの幅となるようにしてもよいが、幅はぎした際、幅方向の長さが揃っていない材料を用いる場合は、４５０ｍｍ以上の長さとなるようにして、接着後に４５０ｍｍに切断するようにする。
【００１９】
杉材も間伐材を用い、縦４５０ｍｍ、厚み１２ｍｍのひき板を用意し、幅はぎして第二パネルを製作する。幅方向は、同様に一定幅のものを接着して３０００ｍｍとしてもよく、不揃いの場合には、３０００ｍｍ以上の長さとし、接着後に３０００ｍｍに切断すればよい。
【００２０】
次いで、第一パネルと第三パネルとの間に縦横を揃えて第二パネルを挟み相互に接着する。これにより直交三層パネルが仕上がる。なお、実際の作業では、三層パネルを多数重ね、上から適宜圧力をかけて圧着するようにする。最後に２５００ｍｍ以上に加工した上で表面を仕上げ加工する。
【００２１】
なお、接着剤は集成材接着用であれば特に限定されないが、例えば水性高分子イソシアネート系接着剤を用いることができる。より具体的には、幅はぎには、ピーアイボンド６０００（株式会社オーシカ製）を用いた高周波印加による圧締、積層接着には、ピーアイボンドＴＰ−１１１（同）を用いたコールドプレスによる圧締をおこなう。積層接着に関しては、例えば、接着剤塗布量は３００ｇ／ｍ２、圧締圧力は８ｋｇ／ｃｍ２×１時間とする。
【００２２】
得られた三層パネルは、繊維方向が直交するため、無垢材または単純な集成材に比し、寸法安定性に優れ歪みが少なくなる。また、断面が厚くなるため、保温性や遮音性に優れる。長尺パネルであるので、造作材、家具用材に利用できる。
【００２３】
特に、第二パネルに杉材を用い、杉材は相対的に密度が小さいため、第一および第三パネルとの接着性が改善され、寸法安定性をより高める。副次的に、密度が小さいことによる比強度の向上にも貢献する。
【００２４】
なお、上述の三層パネル以外にも、杉−桧−杉、桧−赤松−桧、赤松−桧−赤松、杉−赤松−杉、赤松−杉−赤松、といった三層パネルを製造することもできる。赤松を黒松としてもよい。特に杉と桧は、広範囲に植樹され、間伐材が利用できるので好適である。
【００２５】
＜接着性能評価＞
三層パネルの長期安定性を調べるために、第一層と第三層の間に第二層を挟んで直交接着した試験片を作製し、ＪＡＳ規格およびＡＱ認証試験に則して、浸せき剥離試験および煮沸剥離試験をおこなった。これは、素材の膨潤収縮や熱による接着強度の劣化等を評価する促進試験（加速試験）という位置づけである。
【００２６】
試験片は、杉−杉、桧−杉、赤松−赤松、赤松−杉、の組合せでおこなった（試験片数は各８）。試験概要は、浸せき剥離試験は、水中に２４時間浸せきし、その後７０度で乾燥させて評価したものであり、煮沸剥離試験は、沸騰水中に４時間浸せきし、その後水中浸せきを１時間おこない、最後に７０度で乾燥して評価したものである。
【００２７】
いずれも浸せき剥離試験は、剥離がほぼ生じず合格であった。一方、煮沸剥離試験はより厳しい環境であったものの、桧−桧に比し、桧−杉の試験片は２０％の合格率の向上、赤松−赤松に比し、赤松−杉の試験片は、約４０％の合格率の向上がみられ、異種素材の組合せの方が、優れた耐久性を示すことが確認できた。
【００２８】
また、幅４９０ｍｍ×長さ１９８０ｍｍ×厚み３６ｍｍ（１２ｍｍの３層）の桧−杉−桧の三層パネルと、桧−桧−桧の三層パネルを複数用意し、スパン１８６０ｍｍ、荷重４ｋｇ×５回とした曲げヤング係数測定試験をおこなった。曲げヤング係数は平均値としては９．５〜１０ｋＮ／ｍｍ２であって同等であった。一方、桧の気乾密度は４６０ｋｇ／ｍ３であるのに対し、杉の気乾密度は３００〜４５０ｋｇ／ｍ３であるので、本考案の三層パネルは、曲げ性能を維持しつつ軽量化を図ることができる素材であることが確認できた。
【産業上の利用可能性】
【００２９】
本考案である、表面意匠性に優れ、かつ高強度低歪みの三層パネルを用いて、耐力壁、フローリング、間仕切、パーティション、家具、建具（クローゼット、テーブル天板等）といった造作材や家具用材に好適に使用することができる。また、三層構造であるので、断熱扉としても利用できる。
【図１】
0003189600.tif 000003